(57)【要約】      （修正有）【課題】樹脂等に添加しても組成物の経時的変色を起こしにくい抗菌性ゼオライト及び該抗菌性ゼオライトを含有する抗菌性ゼオライトを提供すること。【解決手段】ゼオライト中のイオン交換可能なイオンの一部又は全部を水素イオン及び銀イオンで置換した抗菌性ゼオライト、該抗菌性ゼオライトを０．０５〜８０質量％含有する抗菌性樹脂組成物。【選択図】なし【特許請求の範囲】
【請求項１】
ゼオライト中のイオン交換可能なイオンの一部又は全部を水素イオン及び銀イオンで置換した抗菌性ゼオライト。
【請求項２】
水素イオンを０．１０質量％以上含む請求項１記載の抗菌性ゼオライト。
【請求項３】
請求項１又は２記載の抗菌性ゼオライトを０．０５〜８０質量％含有する抗菌性組成物。
【請求項４】
樹脂組成物である請求項３記載の抗菌性組成物。
【発明の詳細な説明】
【技術分野】
【０００１】
本発明は、抗菌性ゼオライト及び該ゼオライトを含む抗菌性組成物に関し、更に詳しくは長期間に渡って経時的に変色しない抗菌性ゼオライト及び抗菌性組成物、特に抗菌性樹脂組成物に関する。
【背景技術】
【０００２】
ゼオライトのイオン交換可能な金属イオンを銀、銅、亜鉛等の抗菌性金属イオンで置換した抗菌性ゼオライト及びこれを含む抗菌性組成物は周知である。このような抗菌性ゼオライトを樹脂に添加した抗菌性樹脂組成物は、経時的に変色することが知られている。このような従来の抗菌性ゼオライトの持つ経時的変色という問題点を解消するものとしてゼオライトに銀イオンとアンモニニウムイオンを含む技術が開発されている（特許文献１）。
この文献記載の抗菌性ゼオライトは、確かに水中あるいは空気中に放置した際の抗菌力の永続性に優れ、かつ樹脂への練り込みの際にも変質する等がない優れた抗菌剤である。しかし、該抗菌性ゼオライトは、一般的な使用状況では極端に変色するなどの問題はないものの、過酷な条件、例えば、強力な紫外線などに長期間照射されたりした場合には、経時的に変色するという問題点があった。これらの変色によりゼオライトの抗菌性自体が失われることはないが、該抗菌性ゼオライトを添加した製品が変色することがあり、製品の種類によっては著しく、その商品価値を低下せしめることがある。
【０００３】
【特許文献１】特開昭６３−２６５８０９号
【発明の開示】
【発明が解決しようとする課題】
【０００４】
本発明の目的は、樹脂等に添加した場合にも、組成物の経時的変色を起こしにくい抗菌性ゼオライトを提供することにある。
本発明の他の目的は、該抗菌性ゼオライトを含有する抗菌性組成物、特に抗菌性樹脂組成物を提供することにある。
【課題を解決するための手段】
【０００５】
本発明は以下の抗菌性ゼオライト及びこれを含む抗菌性組成物を提供するものである。
１．ゼオライト中のイオン交換可能なイオンの一部又は全部を水素イオン及び銀イオンで置換した抗菌性ゼオライト。
２．水素イオンを０．１０質量％以上含む上記１記載の抗菌性ゼオライト。
３．上記１又は２記載の抗菌性ゼオライトを０．０５〜８０質量％含有する抗菌性組成物。
４．樹脂組成物である上記３記載の抗菌性組成物。
【発明の効果】
【０００６】
本発明の抗菌性ゼオライトは、従来の抗菌性ゼオライトでは経時的変色のために使用が困難であった製品に対しても、幅広く使用することができる。
【発明を実施するための最良の形態】
【０００７】
以下本発明について詳細に説明する。
本発明において「ゼオライト」としては、天然ゼオライト及び合成ゼオライトのいずれも用いることができる。ゼオライトは、一般に三次元骨格構造を有するアルミノシリケートであり、一般式としてｘＭ2/nＯ・Ａｌ2Ｏ3・ｙＳｉＯ2・ｚＨ2Ｏで表示される。ここでＭはイオン交換可能なｎ価のイオンを表し、通常は１又は２価の金属のイオンである。ｘは金属酸化物のモル数、ｙはシリカのモル数、ｚは結晶水のモル数を表示している。
ゼオライトの具体例としては例えば、Ａ型ゼオライト、Ｘ型ゼオライト、Ｙ型ゼオライト、Ｔ型ゼオライト、高シリカゼオライト、ソーダライト、モルデナイト、アナルサイム、クリノプチロライト、チャバサイト、エリオナイト等を挙げることができる。ただしこれらに限定されるものではない。これら例示ゼオライトのイオン交換容量は、典型的にはＡ型ゼオライト７ｍｅｑ／ｇ、Ｘ型ゼオライト６．４ｍｅｑ／ｇ、Ｙ型ゼオライト５ｍｅｑ／ｇ、Ｔ型ゼオライト３．４ｍｅｑ／ｇ、ソーダライト１１．５ｍｅｑ／ｇ、モルデナイト２．６ｍｅｑ／ｇ、アナルサイム５ｍｅｑ／ｇ、クリノプチロライト２．６ｍｅｑ／ｇ、チャバサイト５ｍｅｑ／ｇ、エリオナイト３．８ｍｅｑ／ｇであり、いずれも水素イオン及び銀イオンでイオン交換するのに充分の容量を有している。
【０００８】
本発明の抗菌性ゼオライトは、上記ゼオライト中のイオン交換可能なイオン、例えばナトリウムイオン、カルシウムイオン、カリウムイオン、マグネシウムイオン、鉄イオン等の一部又は全部を水素イオン及び銀イオンで置換したものである。本発明の抗菌性ゼオライトは、銀イオンの他に、他の抗菌性金属イオンを含んでいてもよく、そのような抗菌性金属イオンの例としては銅、亜鉛、水銀、鉛、錫、ビスマス、カドミウム、クロム又はタリウムのイオン、好ましくは、銅又は亜鉛のイオンを挙げることができる。
抗菌性の点から、上記銀及び抗菌性金属イオンは、ゼオライト中に０．１〜１５質量％含有されていることが適当である。銀イオン０．１〜１４．９質量％及び銅イオン又は亜鉛イオンを０．１〜８質量％含有する抗菌性ゼオライトがより好ましい。
一方水素イオンは、ゼオライト中、０．０５質量％以上、好ましくは０．１０質量％以上とすることが、該ゼオライトの変色を有効に防止するという観点から適当である。なお、本明細書において質量％とは１１０℃乾燥基準の質量％をいう。
【０００９】
次に本発明の抗菌性ゼオライトの製造方法について説明する。
本発明の水素イオンと銀イオン（及び必要により他の抗菌性金属イオン）を含む抗菌性ゼオライトの製造方法としては、これらに限定されるものではないが、以下の二つの方法が挙げられる。
第一の方法は、水素イオンと銀イオン（及び必要により他の抗菌性金属イオン）を含有する混合水溶液とゼオライトを接触させてゼオライト中のイオン交換可能なイオンを水素イオンと銀イオン（及び必要により他の抗菌性金属イオン）に置換する方法である。第二の方法は、熱分解によって水素イオンを生成するイオンと銀イオン（及び必要により他の抗菌性金属イオン）を含有する混合水溶液をゼオライトと接触させてゼオライト中のイオン交換可能なイオンを水素イオン生成性イオンと銀イオン（及び必要により他の抗菌性金属イオン）に置換した後に、加熱して水素イオン生成性イオンを水素イオンに変換し、水素イオンと銀イオン（及び必要により他の抗菌性金属イオン）を含有するゼオライトを得る方法である。
【００１０】
第一の方法では、予め調製した水素イオン及び銀イオン（及び必要により、銅イオン、亜鉛イオン等の抗菌性金属イオン）を含有する混合水溶液にゼオライトを接触させて、ゼオライト中のイオン交換可能なイオンと上記イオンとを置換させる。接触は、１０〜７０℃、好ましくは４０〜６０℃で３〜２４時間、好ましくは１０〜２４時間、バッチ式又は連続式によって行うことができる。なお上記混合水溶液のｐＨは３〜１０、好ましくは５〜７に調整することが適当である。該調整により、銀の酸化物等のゼオライト表面又は細孔内への析出を防止できるので好ましい。又、混合水溶液中の各イオンは、通常いずれも塩として供給される。例えば水素イオンは、硝酸、硫酸、酢酸、過塩素酸、リン酸等、銀イオンは、硝酸銀、硫酸銀、過塩素酸銀、酢酸銀、ジアンミン銀硝酸塩、ジアンミン銀硫酸塩等、銅イオンは、硝酸銅、硫酸銅、過塩素酸銅、酢酸銅、テトラシアノ銅酸カリウム等、亜鉛イオンは、硝酸亜鉛、硫酸亜鉛、過塩素酸亜鉛、酢酸亜鉛、チオアイアン酸亜鉛等、水銀イオンは、硝酸水銀、過塩素酸水銀、酢酸水銀等、錫イオンは、硫酸錫等、鉛イオンは、硫酸鉛、硝酸鉛等、ビスマスイオンは、塩化ビスマス、ヨウ化ビスマス等、カドミウムイオンは、過塩素酸カドミウム、硫酸カドミウム、硝酸カドミウム、酢酸カドミウム等、クロムイオンは、過塩素酸クロム、硫酸クロム、硫酸アンモニウムクロム、硝酸クロム等、タリウムイオンは、過塩素酸タリウム、硫酸タリウム、硝酸タリウム、酢酸タリウム等を用いることができる。
【００１１】
第二の方法で熱分解によって水素イオンになる水素イオン生成性イオンとしては、アンモニウムイオン、ヒドロキシアンモニウムイオン、ＮＨ3ＣＨ3+、ＮＨ2（ＣＨ3）2+、ＮＨ（ＣＨ3）3+、Ｎ（ＣＨ3）4+、ＮＨ3（Ｃ2Ｈ5）+、Ｎ（Ｃ2Ｈ5）4+、ＮＨ3（Ｃ3Ｈ7）+、ＮＨ3（Ｃ4Ｈ9）+などの種々のアルキルアンモニウムイオン、好ましくは炭素原子数１〜８のアルキルアンモニウムイオンを挙げることができる。予め調製したアンモニウムイオン、ヒドロキシアンモニウムイオン、アルキルアンモニウムイオン及び銀イオン、銅イオン、亜鉛イオン等の抗菌性金属イオンを含有する混合水溶液にゼオライトを接触させて、ゼオライト中のイオン交換可能なイオンと上記イオンとを置換させる。接触は、１０〜７０℃、好ましくは４０〜６０℃で３〜２４時間、好ましくは１０〜２４時間、バッチ式又は連続式によって行うことができる。なお上記混合水溶液のｐＨは３〜１０、好ましくは５〜７に調整することが適当である。該調整により、銀の酸化物等のゼオライト表面又は細孔内への析出を防止できるので好ましい。
【００１２】
又、混合水溶液中の各イオンは、通常いずれも塩として供給される。例えばアンモニウムイオンは、硝酸アンモニウム、硫酸アンモニウム、酢酸アンモニウム、過塩素酸アンモニウム、チオ硫酸アンモニウム、リン酸アンモニウム等、ヒドロキシアンモニウムイオンは、塩酸ヒドロキシアンモニウム等、アルキルアンモニウムイオンは、塩化メチルアンモニウム、塩化ジメチルアンモニウム、塩化トリメチルアンモニウム、塩化テトラメチルアンモニウム、塩化エチルアンモニウム、塩化ジエチルアンモニウム、塩化トリエチルアンモニウム、塩化テトラエチルアンモニウム、塩化プロピルアンモニウム、塩化ブチルアンモニウム等、銀イオンは、硝酸銀、硫酸銀、過塩素酸銀、酢酸銀、ジアンミン銀硝酸塩、ジアンミン銀硫酸塩等、銅イオンは、硝酸銅、硫酸銅、過塩素酸銅、酢酸銅、テトラシアノ銅酸カリウム等、亜鉛イオンは、硝酸亜鉛、硫酸亜鉛、過塩素酸亜鉛、酢酸亜鉛、チオアイアン酸亜鉛等、水銀イオンは、硝酸水銀、過塩素酸水銀、酢酸水銀等、錫イオンは、硫酸錫等、鉛イオンは、硫酸鉛、硝酸鉛等、ビスマスイオンは、塩化ビスマス、ヨウ化ビスマス等、カドミウムイオンは、過塩素酸カドミウム、硫酸カドミウム、硝酸カドミウム、酢酸カドミウム等、クロムイオンは、過塩素酸クロム、硫酸クロム、硫酸アンモニウムクロム、硝酸クロム等、タリウムイオンは、過塩素酸タリウム、硫酸タリウム、硝酸タリウム、酢酸タリウム等を用いることができる。
得られたアンモニウムイオン含有の抗菌性ゼオライトを、必要により乾燥し、例えば、２００〜６００℃で１〜２４時間加熱すると、アンモニウムイオン、ヒドロキシアンモニウムイオン、アルキルアンモニウムイオンが熱分解して水素イオンに変化し、目的の水素イオン及び銀イオンで置換した抗菌性ゼオライトが得られる。
【００１３】
ゼオライト中の水素イオン、抗菌性金属イオン等の含有量は前記混合水溶液中の各イオン濃度を調節することによって、適宜制御することができる。例えばアンモニウムイオン及び銀イオンを含有する抗菌性ゼオライトを製造する場合、前記混合水溶液中のアンモニウムイオン濃度を０．２〜２．５Ｍ／Ｌ、銀イオン濃度を０．００２〜０．１５Ｍ／Ｌとし、この溶液１Ｌに対して原料ゼオライトを５００〜２０００ｇの割合となるように加えて接触させることによって、適宜、アンモニウムイオン含有量０．５〜５質量％、銀イオン含有量０．１〜５質量％の抗菌性ゼオライトが得られる。さらに、これを加熱することによって、適宜、水素イオン含有量０．０５〜０．４０質量％、銀イオン含有量０．１〜５質量％の抗菌性ゼオライトが得られる。
又、さらに銅イオン、亜鉛イオンを含有する抗菌性ゼオライトを製造する場合、前記混合水溶液中の銅イオン濃度を０．１〜０．８５Ｍ／Ｌ、亜鉛イオン濃度を０．１５〜１．２Ｍ／Ｌとすることによって、適宜、銅イオン含有量０．１〜８質量％、亜鉛イオン含有量０．１〜８質量％の抗菌性ゼオライトを得ることができる。
【００１４】
本発明においては、前記のごとき混合水溶液以外に各イオンを単独で含有する水溶液を用い、各水溶液とゼオライトとを逐次接触させることによって、イオン交換することもできる。各水溶液中の各イオンの濃度は、前記混合水溶液中の各イオン濃度に準じて定めることができる。
イオン交換が終了したゼオライトは、充分に水洗した後、乾燥する。乾燥は、常圧で１０５〜１１５℃、又は１〜３０ｔｏｒｒの減圧下７０〜９０℃で行うことが好ましい。
なお錫、ビスマスなど適当な水溶液塩類の少ないイオンや有機イオンのイオン交換は、アルコールやアセトンなどの有機溶媒溶液を用いて水難溶性の塩基性塩類が析出しないように反応させることができる。
【００１５】
この様にして得られた本発明の抗菌性ゼオライトの抗菌性は、種々の一般細菌、真菌、酵母菌に対する最小発育阻止濃度（ＭＩＣ）を測定することによって評価できる。ＭＩＣの試験は抗菌性ゼオライトの試料を任意濃度に添加した平板培地に接種用菌液を塗抹し、細菌は３５℃で２４時間培養し、真菌・酵母は２５℃で４日間培養し、菌の発育が阻止される最低濃度をもってそのＭＩＣ値とする。
【００１６】
本発明は、上記抗菌性ゼオライトを含有する抗菌性組成物、特に抗菌性樹脂組成物も提供する。樹脂としては、例えばポリエチレン、ポリプロピレン、塩化ビニル樹脂、ＡＢＳ樹脂、ポリエステル、ポリ塩化ビニリデン、ポリアミド、ポリスチレン、ポリアセタール、ポリビニルアルコール、ポリカーボネート、アクリル樹脂、ポリウレタン、フェノール樹脂、ユリア樹脂、メラミン樹脂、エポキシ樹脂、フッ素樹脂、レーヨン、キュプラ、アセテート、各種エラストマー、天然及び合成ゴムなどの熱可塑性又は熱硬化性樹脂を挙げることができる。
本発明の抗菌性樹脂組成物は、例えば、前記抗菌性ゼオライトを上記樹脂に直接練り込み又は表面にコーティングすることにより得ることができる。上記樹脂に抗菌・防黴・防藻機能を付加するという観点から、樹脂組成物中の抗菌性ゼオライトの含有率は、０．０５〜８０質量％、好ましくは０．１〜８０質量％とするのが適当である。なお抗菌性樹脂組成物のＭＩＣは前記と同様に求めることができる。さらに、樹脂の変色を防止するという観点からは抗菌性ゼオライトの含有率を０．１〜３質量％とすることが好ましい。
【００１７】
本発明の前記抗菌性ゼオライト及び抗菌性組成物は、種々の分野で利用することができる。
例えば、水系分野では浄水器、クーリングタワー水、各種冷却水の抗菌防藻剤として利用可能であり、また切花延命剤としても利用可能である。
塗料分野では油性塗料、ラッカー、ワニス、アルキル樹脂系、アミノアルキド樹脂系、ビニル樹脂系、アクリル樹脂系、エポキシ樹脂系、ウレタン樹脂系、水エマルション樹脂系、粉体塗料系、塩化ゴム系、フェノール樹脂系などの各種塗料に直接混合し、または塗膜表面にコーティングして、塗膜表面に抗菌・防黴・防藻機能を付加することが可能である。
建築分野では目地材、壁材、タイルなどに混合し、又はそれらの表面にコーティングして抗菌・防黴・防藻機能を付加することが可能である。
製紙分野ではぬれティッシュ、紙包装材、段ボール、敷き紙、鮮度保持紙に抄き込み、またはコーティングすることによってこれらの紙に抗菌・防黴機能を付加することが可能であり、また特にスライムコントロール剤（スライム生成抑制剤）としても利用可能である。
本発明の抗菌性ゼオライトは、上記の諸分野に限らず、一般細菌、真菌、酵母菌、藻などの微生物の発生、増殖の防止・抑制・死滅を必要とするあらゆる分野で利用可能である。
【実施例】
【００１８】
以下本発明を実施例によりさらに詳しく説明する。
実施例（抗菌性ゼオライトの調製）
ゼオライトは、Ａ型ゼオライト（Ｎａ2Ｏ・Ａｌ2Ｏ3・１．９ＳｉＯ2・ｘＨ2Ｏ、平均粒子径１．５μｍ）、Ｘ型ゼオライト（Ｎａ2Ｏ・Ａｌ2Ｏ3・２．３ＳｉＯ2・ｘＨ2Ｏ、平均粒子径２．５μｍ）、Ｙ型ゼオライト（Ｎａ2Ｏ・Ａｌ2Ｏ3・４ＳｉＯ2・ｘＨ2Ｏ、平均粒子径０．７μｍ）、天然モルデナイト（１５０〜２５０メッシュ）、クリノプチロライト（１５０〜２５０メッシュ）の５種類を用いた。イオン交換のための各イオンを提供する塩として硝酸銀、硝酸銅、硝酸亜鉛、硝酸アンモニウムの４種類を用いた。
表１に各サンプル調製時に使用したゼオライトの種類と混合水溶液に含まれる塩の種類及び濃度を示した。Ｎｏ．１〜１０の抗菌性ゼオライトのサンプルを得た。
【００１９】
各サンプルとも、１１０℃で加熱乾燥したゼオライト粉末１ｋｇに水を加えて、１．３Ｌのスラリーとし、その後攪拌して脱気し、さらに適量の０．５Ｎ硝酸溶液と水を加えてｐＨを５〜７に調整し、全容を１．８Ｌのスラリーとした。次にイオン交換のため、所定濃度の所定の塩の混合水溶液３Ｌを加えて全容を４．８Ｌとし、このスラリー液を４０〜６０℃に保持し、１６時間攪拌しつつ平衡状態に到達された状態に保持した。イオン交換終了後ゼオライト相をろ過し、室温の水又は温水でゼオライト相中の過剰の銀イオン、銅イオン、亜鉛イオンがなくなるまで水洗した。次にサンプルを１１０℃で加熱乾燥し、１０種類のサンプルを得た。さらにサンプルＮｏ．１〜７は２００℃で３時間加熱処理を施した。こうして得られたＮｏ．１〜１０の抗菌性ゼオライトのサンプルに関するデータを表１に示す。サンプルＮｏ．１〜７は実施例（○：加熱処理あり）、Ｎｏ．８〜１０は比較例（×：加熱処理なし）である。抗菌性ゼオライト中の水素イオン含有量は、使用したゼオライトの理論イオン交換容量から水素以外の交換イオン量を減じた値から計算により求めた。比較例のサンプルＮｏ．８〜１０は加熱処理をしていないので水素イオンを含んでいない。
金属イオンの含有量は蛍光Ｘ線分析法により、アンモニウムイオンの含有量はインドフェノールによる吸光光度法により測定した。
【００２０】
【表１】
2007091501.tif 000002
【００２１】
試験例１（抗黴性試験）
実施例及び比較例で得られた抗菌性ゼオライトの抗菌性能をかび類のＭＩＣ値にて測定した。結果を表２に示す。
【００２２】
【表２】
2007091501.tif 000003
抗菌性ゼオライトの各サンプルはすべて優れた抗黴性を有し、その程度はほぼ同じであることがわかる。
【００２３】
試験例２（防菌性試験）
実施例及び比較例で得られた抗菌性ゼオライトを加熱乾燥した後に練り込み量１質量％で樹脂に練り込んだ後に射出成型して抗菌性樹脂組成物サンプルを得た。得られたサンプルについてＪＩＳ  Ｚ２８０１法による抗菌加工製品の抗菌性を評価した。使用した菌種は大腸菌と黄色ブドウ球菌である。成形品に使用した樹脂の種類と抗菌性試験の結果を表３に示す。
試験例３（変色試験）
実施例及び比較例で得られた抗菌性ゼオライトを加熱乾燥した後に練り込み量１質量％で樹脂に練り込んだ後に射出成型して抗菌性樹脂組成物サンプルを得た。得られたサンプルについてブラックライト１００Ｗに１００時間照射した後の変色を、処理前のＬ＊−ａ＊−ｂ＊表色系の各色値との色差ΔＥとして評価した。色値は、各サンプルを白ケント紙上に置いてミノルタ色彩色差計を用いて測定した。成形品に使用した樹脂の種類と変色試験の結果を表３に示す。
【００２４】
【表３】
2007091501.tif 000004
【００２５】
ＰＥ：ペトロセン２０７Ｒ（東ソー株式会社製ポリエチレン商品名）
ＰＰ：Ｊ７０７ＷＴ（株式会社グランドポリマー製ポリプロピレン商品名）
ＡＢＳ：スライラック２２０（旭化成株式会社製ＡＢＳ商品名）
ＰＡ：ノバミッド１０１０（三菱エンジニアリングプラスチックス株式会社製ポリアミド商品名）
ＰＳ：ＴＩ５００Ａ（大日本インキ化学工業株式会社製ポリスチロール商品名）
ＰＥ：ＮＵＣ８００９（日本ユニカー株式会社製ポリエチレン商品名）
【００２６】
アンモニウムイオンを含まないサンプルＮｏ．８の変色は顕著である。また、抗菌性金属イオンの一部をアンモニウムイオン交換したサンプルＮｏ．９及び１０では、変色はサンプルＮｏ．８に対してほぼ半減しているが、依然として明らかな変色が認められる。
これに対して、加熱処理によりアンモニウムイオンを水素イオンに変化させたサンプルＮｏ．１〜７では、変色が殆どないことがわかる。